(57)【要約】【課題】固まらない砂状シリコンを利用し、シリコン系太陽電池用の酸素含有量が少ない溶融原料を、容易かつ低コストで製造可能なシリコン系太陽電池用原料の製造方法を提供する。【解決手段】何れもシリコン加工プロセスで発生し、平均粒径が０．１〜１ｍｍの砂状シリコン６０〜７９重量％と、最大粒径が２μｍ以下の微小シリコン粉を含むシリコンスラッジ１〜１０重量％とに、シリコンスラッジを濃縮した際に排出される濃縮排水を２０〜３０重量％加えて混練し、得られた混練物を固める。これにより、固まらない砂状シリコンを利用し、シリコン系太陽電池用の酸素含有量が少ない溶融原料を、容易かつ低コストで製造することができる。【選択図】図１
2011225399.tif 000002
【特許請求の範囲】
【請求項１】
シリコン加工プロセスで発生し、かつ平均粒径が０．１〜１ｍｍの砂状シリコン６０〜７９重量％と、シリコン加工プロセスで発生し、かつ最大粒径が２μｍ以下の微小シリコン粉を含むシリコンスラッジ１〜１０重量％と、前記シリコンスラッジを濃縮した際の濃縮排水２０〜３０重量％とを混練し、得られた混練物を固めるシリコン系太陽電池用原料の製造方法。
【請求項２】
前記混練物を固める方法としては、該混練物を自然乾燥し、その後、該混練物を焼結する方法を採用した請求項１に記載のシリコン系太陽電池用原料の製造方法。
【発明の詳細な説明】
【技術分野】
【０００１】
この発明は、シリコン系太陽電池用原料の製造方法、詳しくは各種のシリコン加工プロセスで発生したシリコンスラッジを再利用し、シリコン系太陽電池を得る溶融原料を製造可能なシリコン系太陽電池用原料の製造方法に関する。
【背景技術】
【０００２】
シリコン系太陽電池を製造する際には、シリコンからなるブロック形状の原料（溶融原料）をルツボに投入し、これを溶融してシリコンインゴットを鋳造する。その後、このシリコンインゴットをスライスすることで太陽電池用のシリコン基板を得ている。
近年、シリコン系太陽電池の普及率を高めるため、溶融原料用のシリコンとして、光電変換率は高いが高価な単結晶シリコンに代えて、光電変換率は劣るものの廉価な多結晶シリコンが汎用されている。
【０００３】
従来、多結晶シリコンからなる太陽電池用原料の製造方法としては、例えばシーメンス法（Ｓｉｅｍｅｎｓ  Ｍｅｔｈｏｄ）が知られている（特許文献１）。これは、中間化合物であるトリクロロシラン（ＳｉＨＣｌ３）を水素により還元することで、多結晶シリコンを得る方法である。具体的には、多結晶シリコン心棒が収納された反応炉内に、高純度のトリクロロシランと高純度の水素とを供給し、トリクロロシランをシリコンと塩化水素とに分解する。その後、１１００℃に加熱された多結晶シリコン心棒に所定の電圧を印加し、多結晶シリコン心棒の表面に多結晶シリコンを気相成長させる。それから、多結晶シリコンのインゴットは所定サイズのブロックに破砕され、太陽電池用の多結晶シリコンインゴットを鋳造する溶融原料となる。
【先行技術文献】
【特許文献】
【０００４】
【特許文献１】特許第４３２８３０３号公報
【発明の概要】
【発明が解決しようとする課題】
【０００５】
ところで、ＵＬＳＩなどの超高集積デバイスの形成基板であるシリコンウェーハは、チョクラルスキー（ＣＺ）法で引き上げられた単結晶シリコンインゴットに、ウェーハ加工を施して作製されている。具体的には、単結晶シリコンインゴットをブロック切断し、その後、シリコンブロックに研削砥石による外周研削、ワイヤソーによるスライスを順に行い、多数枚のシリコンウェーハを得る。次に、各シリコンウェーハに対して面取り、ラッピング、エッチング、研磨を順次施し、デバイス形成用の製品ウェーハを製造する。
【０００６】
このようなウェーハ加工プロセスのうち、外周研削工程およびスライス工程などでは、加工屑（シリコン廃棄物）であるシリコンスラッジが多量に発生する。また、デバイスメーカのバックグラインド工程の他、前記太陽電池用の多結晶シリコンインゴットのウェーハ加工プロセスからも、多量のシリコンスラッジが発生する。これらは、性状がスラッジであることから、取り扱いが難しく、従来、そのほとんどが再利用されず廃棄処分されていた。
しかしながら、シリコンスラッジに含まれるシリコンのうち、平均粒径が０．１〜１ｍｍの砂状シリコンは、平均粒径が０．１ｍｍ未満のシリコン粉に比べて一定体積における表面積が小さく、シリコン粉に比べて自然酸化膜の影響が小さい。これにより、砂状シリコンの酸素濃度は、シリコン粉の酸素濃度に比べて１桁以上低い値となり、酸素含有量が少ない高品質のシリコン系太陽電池用の溶融原料を得ることができる。その反面、砂状シリコンは、純水などを加えて混練したときに固まらないという問題があった。
【０００７】
そこで、発明者は鋭意研究の結果、この砂状シリコンに、最大粒径が２μｍ以下の微小シリコン粉を含む粘土状のシリコンスラッジを結合剤として加えて混練すれば、砂状シリコンを容易かつ安価に固められることを知見し、この発明を完成させた。
【０００８】
この発明は、酸素含有量が少ない高品質のシリコン系太陽電池用の溶融原料を、容易かつ低コストで製造することができるシリコン系太陽電池用原料の製造方法を提供することを目的としている。
【課題を解決するための手段】
【０００９】
請求項１に記載の発明は、シリコン加工プロセスで発生し、かつ平均粒径が０．１〜１ｍｍの砂状シリコン６０〜７９重量％と、シリコン加工プロセスで発生し、かつ最大粒径が２μｍ以下の微小シリコン粉を含むシリコンスラッジ１〜１０重量％と、前記シリコンスラッジを濃縮した際の濃縮排水２０〜３０重量％とを混練し、得られた混練物を固めるシリコン系太陽電池用原料の製造方法である。
【００１０】
請求項１に記載の発明によれば、平均粒径が０．１〜１ｍｍの砂状シリコン６０〜７９重量％と、最大粒径が２μｍ以下の微小シリコン粉を含むシリコンスラッジ１〜１０重量％とに、濃縮排水を２０〜３０重量％加えて混練する。このとき、平均粒径が０．１ｍｍ未満の固まらない砂状シリコンが、最大粒径２μｍ以下の微小シリコン粉を含むシリコンスラッジを結合剤として固まる。その結果、平均粒径が０．１ｍｍ未満の固まらない砂状シリコンを利用し、容易かつ低コストでシリコン系太陽電池の溶融原料を得ることができる。
また、砂状シリコンを主成分としているので、平均粒径が０．１ｍｍ未満のシリコン粉に比べて一定体積における表面積が小さくなる。その結果、シリコン粉に比べて自然酸化膜の影響は小さく、酸素含有量が少ない高品質のシリコン系太陽電池用の溶融原料を得ることができる。
その後、この原料は太陽電池用のインゴット成長装置に投入されて溶融され、次に冷却されてインゴットとなり、これをウェーハ加工し、所定の方法によりＰＮ接合が形成されることで、シリコン系太陽電池となる。
【００１１】
「シリコン系太陽電池用原料」とは、単結晶シリコン系太陽電池の原料、多結晶シリコン系太陽電池の原料、アモルファスシリコン系太陽電池の原料の何れかである。
シリコンスラッジの発生を伴うシリコン加工プロセスとしては、例えば、単結晶シリコンインゴットまたは多結晶シリコンインゴットのブロック切断、研削砥石によるシリコンブロックの外周研削、研削砥石によるシリコンブロックのオリエンテーションフラット加工またはノッチ加工、ワイヤソーなどによるシリコンブロックのスライス、シリコンウェーハの面取り、シリコンウェーハのラッピングなどの各工程が挙げられる。また、デバイス形成後のウェーハに施されるバックグラインド工程も含まれる。
シリコンスラッジとは、シリコン粉と、不純物と、水（純水または超純水）とが泥状に混ざり合った滓である。不純物とは、例えば、研削砥石などの摩耗により発生するアルミナ、シリカ、コランダム、Ｃｕ、Ｆｅ、Ｎｉ、Ｃ、酸化バリウム、酸化マグネシウム、塵などである。ただし、ここでいうシリコンスラッジは、このシリコン粉を含むスラッジのみでなく、乾燥した（もしくは水分を含んだ）シリコンの粉末を含む。
【００１２】
砂状シリコンを得る方法としては、例えば、破砕機により、シリコンインゴットを破砕する方法などを採用することができる。
砂状シリコンの平均粒径（粒度分布）が０．１ｍｍ未満では、一定体積における表面積が増大し、砂状シリコンの表面の自然酸化膜の影響が大きくなることで、酸素含有量が高いシリコン系太陽電池用の溶融原料となる。また、１ｍｍを超えれば混練物が型くずれし易い。砂状シリコンの好ましい平均粒径は、０．１〜０．６ｍｍである。
砂状シリコンの配合量が６０重量％未満では、シリコンスラッジの比率が増大し、酸素含有量が高まる。また、７９重量％を超えれば、混練物が型くずれし易い。砂状シリコンの好ましい配合量は、６０〜７９重量％である。この範囲であれば、平均粒径が０．１ｍｍ未満の固まらない砂状シリコンを利用し、容易かつ低コストでシリコン系太陽電池の溶融原料を得ることができる。
【００１３】
微小シリコン粉を得る方法としては、例えば、＃２０００の砥石を用いた研削排水を、目開き０．１μｍ以下のセラミックス膜、ＵＦ膜（Ｕｌｔｒａ  Ｆｉｌｔｒａｔｉｏｎ  Ｍｅｎｂｒａｎｅ：限外濾過膜）、浸漬膜などの濾材を使用して行うシリコンスラッジの濾過法を採用することができる。具体的には、シリコンウェーハ加工時に排出される微小シリコンを含有した排水を、上記膜に通し、その際に発生する濃縮排水(非濾過水)を浸漬膜に通し、浸漬膜上に生成付着したスラッジを回収する。この回収された部分が、最大粒径２μｍ以下の微小シリコン粉を含むシリコンスラッジとなる。
【００１４】
微小シリコン粉を含むシリコンスラッジの配合量が１重量％未満では、混練物が型くずれし易い。また、１０重量％を超えれば、シリコンスラッジ中の酸素濃度が高いため、混練物の酸素濃度が高くなる。微小シリコン粉を含むシリコンスラッジの好ましい配合量は、１〜７重量％である。
【００１５】
ここでいう濃縮排水とは、例えばセラミックス膜を使用する濾過法によりシリコンスラッジを濃縮した際に排出される非濾過水である。濃縮排水中には、最大粒径が２μｍ以下の微小シリコン粉を含むシリコンスラッジが、例えば７００〜８００ｐｐｍ含まれる。
また、濃縮排水には、濃縮排水を上述した濾過法により再び濃縮した再濃縮排水を含む。再縮排水中には、最大粒径が２μｍ以下の微小シリコン粉を含むシリコンスラッジが、例えば約２００００ｐｐｍ含まれる。
【００１６】
砂状シリコンと、微小シリコン粉を含むシリコンスラッジとに加えられて混練される水は、濃縮排水である。この混練される濃縮排水の配合量が２０重量％未満では、水分が不足して混練物が型くずれし易い。また、３０重量％を超えれば、水分が多すぎて余分な水分を除去する必要が生じる。
混練物を固める方法としては、混練物を固める前に、混練物を容器内で均圧成形する。この均圧成形方法としては、容器内で混練物の全体をビニールシートで被覆し、その上面に平板を載置し、その後、平板を介して、ビニールシートで覆われた混練物を手押しする方法などを採用することができる。その後、混練物を自然乾燥または強制乾燥（加熱乾燥など）する。また、乾燥後の混練物を焼結してもよい。
【００１７】
請求項２に記載の発明は、前記混練物を固める方法としては、該混練物を自然乾燥し、その後、該混練物を焼結する方法を採用した請求項１に記載のシリコン系太陽電池用原料の製造方法である。
【００１８】
請求項２に記載の発明によれば、混練物を固める方法として、自然乾燥した混練物を焼結する方法を採用したので、混練物の原料の強度が高まる。
【００１９】
混練物の自然乾燥方法としては、例えば、混練物を所定の成形容器に入れ、１週間程度放置する方法を採用することができる。
自然乾燥された混練物の焼結温度は１２８０〜１４２０℃である。１２８０℃未満では、焼結後のシリコン系太陽電池用原料の強度が十分でない。また、１４２０℃を超えれば、シリコン粉が溶融する。
自然乾燥後の混練物の焼結時間は１．５〜１０時間である。焼結時間が１．５時間未満では、酸素濃度の減少が不十分である。また、１０時間を超えれば、シリコン系太陽電池用原料の生産性が低下する。
【発明の効果】
【００２０】
請求項１に記載の発明によれば、平均粒径０．１〜１ｍｍの砂状シリコン６０〜７９重量％と、最大粒径２μｍ以下の微小シリコン粉を含むシリコンスラッジ１〜１０重量％とに、濃縮排水を２０〜３０重量％加えて混練し、最大粒径２μｍ以下の微小シリコン粉を含むシリコンスラッジを砂状シリコンの結合剤として混練物を固める。これにより、平均粒径が０．１ｍｍ未満の固まらない砂状シリコンが、最大粒径２μｍ以下の微小シリコン粉を含むシリコンスラッジを結合剤として固まる。その結果、平均粒径が０．１ｍｍ未満の固まらない砂状シリコンを利用し、容易かつ低コストでシリコン系太陽電池の溶融原料を得ることができる。
また、砂状シリコンを主成分としているので、平均粒径が０．１ｍｍ未満のシリコン粉に比べて一定体積における表面積が小さくなる。その結果、シリコン粉に比べて自然酸化膜の影響は小さく、酸素含有量が少ない高品質のシリコン系太陽電池用の溶融原料を得ることができる。
【００２１】
請求項２に記載の発明によれば、混練物を固める方法として、自然乾燥した混練物を焼結する方法を採用したので、混練物の原料の強度が高まる。
【図面の簡単な説明】
【００２２】
【図１】この発明の実施例１に係るシリコン系太陽電池用原料の製造方法を示すフローシートである。
【図２ａ】この発明の実施例１に係るシリコン系太陽電池用原料の製造方法において、混練物の均圧成形工程のうち、砂状シリコンとシリコンスラッジとを成形容器に投入した状態を示す縦断面図である。
【図２ｂ】この発明の実施例１に係るシリコン系太陽電池用原料の製造方法において、混練物の均圧成形工程のうち、砂状シリコンとシリコンスラッジと濃縮排水とを成形容器内で混練している状態を示す縦断面図である。
【図２ｃ】この発明の実施例１に係るシリコン系太陽電池用原料の製造方法において、混練物の均圧成形工程のうち、成形容器内で混練物を均圧成形している状態を示す縦断面図である。
【図２ｄ】この発明の実施例１に係るシリコン系太陽電池用原料の製造方法において、混練物の均圧成形工程のうち、均圧成形された混練物を成形容器内から取り出した状態を示す縦断面図である。
【図３】この発明の実施例１に係るシリコン系太陽電池用原料の製造方法において、焼結炉のルツボに混練物を投入している状態を示す縦断面図である。
【発明を実施するための形態】
【００２３】
以下、この発明の実施例を具体的に説明する。
【実施例】
【００２４】
図１のフローシートを参照して、この発明の実施例１に係るシリコン系太陽電池用原料の製造方法を説明する。ここでは、直径３００ｍｍのシリコンウェーハの表面研削工程から排出された研削排水（シリコンスラッジ）を処理する。
まず、チョクラルスキー法により直径３０６ｍｍ、比抵抗が１０ｍΩ・ｃｍ、初期酸素濃度１．０×１０１８ａｔｏｍｓ／ｃｍ３の単結晶シリコンインゴットを引き上げる。その後、単結晶シリコンインゴットに対して、外周を粗仕上げ用と仕上げ用のダイヤモンド砥石を研削工具とした円筒研削後、長さ方向に４００ｍｍピッチで切断するブロック切断、ワイヤソーを用いたスライス、面取り砥石を使用する面取り、スライス時のウェーハ表裏面のダメージを除去するラッピング、シリコンウェーハの表面の平坦度を高める研削、研削時に発生したシリコンウェーハの表面の研削ダメージを除去する研磨、さらに仕上げ研磨が順次施される。これにより、表面が鏡面仕上げされた鏡面シリコンウェーハが製造される。
【００２５】
これらのウェーハ加工プロセスのうち、研削工程では、純水からなる切削液（水温２２℃）を３０リットル／分で供給しながら、シリコンウェーハＷの表面を、表面研削装置により研削する。表面研削装置は、主に下定盤と、その上方に配置される研削ヘッドとを備えている。シリコンウェーハは、真空吸着によって下定盤の上面に固定される。研削ヘッドの下面の外周部には、環状の研削砥石が固定されている。研削砥石は、レジノイド研削砥石からなる多数個の研削チップを、環状に配設・組み合わせたものである。レジノイド研削砥石の砥粒の番手は、＃２０００である。研削ヘッドを回転させながら徐々に下降させ、下定盤上のシリコンウェーハの表面を研削する。このとき、シリコンスラッジを含む多量の研削排水（シリコン含有量７０〜８０ｐｐｍ）が発生する。ここでいうシリコンスラッジとは、シリコン粉（最大粒径１μｍ以下の微小シリコン粉を含む）と、不純物と、純水とが泥状になった滓である。不純物とは、例えば、研削砥石などの摩耗により発生するアルミナ、シリカ、コランダム、Ｃｕ、Ｆｅ、Ｎｉ、Ｃ、酸化バリウム、酸化マグネシウム、塵などである。
【００２６】
その後、目開き０．１μｍ以下のセラミックス膜、ＵＦ膜、浸漬膜などの濾材を用い、シリコンウェーハ加工時に排出される微小シリコンを含有した研削排水を、これらの膜に通し、その際に発生する濃縮排水(非ろ過水)を、浸漬膜に通し、浸漬膜上に生成付着したシリコンスラッジを回収する。
【００２７】
一方、シリコン加工プロセスで発生し、かつ平均粒径が０．１〜１ｍｍの砂状シリコンを回収する。具体的には、シリコンインゴットを、破砕機による破砕後、破砕されたシリコン粉を篩いにより選別することで、平均粒径が０．１〜１ｍｍの砂状シリコンが回収される。
【００２８】
次に、砂状シリコンａが６０〜７９重量％と、微小シリコン粉を含むシリコンスラッジ（微小シリコンスラッジ）ｂが１〜１０重量％とを、ビニールシートＳが内壁面に敷設された成形容器２０に投入し（図２ａ）、次いで成形容器２０に濃縮排水（水温２０℃）ｃを２０〜３０重量％投入するとともに、これらを混練棒２１により約１分間混練して混練物ｄを得る（図２ｂ）。その後、成形容器２０内で混練物ｄの全体を前記ビニールシートＳで包み、ビニールシートＳの上面に平板２２を載置する。次に、平板２２を介して、ビニールシートＳで覆われた混練物ｄを推定圧が約１ｋｇ／ｃｍ２で手押しし、混練物ｄを圧肉な板形状に均圧成形する（図２ｃ）。
その後、均圧成形された混練物ｄを成形容器２０から取り出し、これを２日間静置して混練物ｄを自然乾燥させ、板状体２３とする（図２ｄ）。乾燥した板状体２３は含水率が０．５％である。その後、板状体２３をハンドリングが容易なサイズに破砕し、スラッジブロックとする。
【００２９】
次に、このスラッジブロックｅを、焼結炉の石英ルツボ２４に投入する（図３）。ここで、スラッジブロックｅは、焼結温度が１３２０℃、焼結時間が９時間の条件で焼結され、多結晶シリコン系太陽電池の溶融原料となる。
次いで、得られた溶融原料は、電磁鋳造装置の角筒形状のルツボに投入されて溶融され、その後、下側の開口から引き抜かれて冷却され、多結晶シリコン系太陽電池用の角柱形状の多結晶シリコンインゴットとなる。
【００３０】
このように、実施例１では、平均粒径が０．１〜１ｍｍの砂状シリコンａを６０〜７９重量％と、砂状シリコンａの結合剤となる最大粒径が１μｍの微小シリコン粉を含むシリコンスラッジｂを１〜１０重量％とを合わせ、これらに濃縮排水ｃを２０〜３０重量％加えて混練後、得られた混練物ｄを焼結して固めるようにしている。そのため、平均粒径が０．１ｍｍ未満のシリコン粉に比べて固まらない砂状シリコンａを利用し、容易かつ低コストでシリコン系太陽電池の溶融原料を得ることができる。
また、砂状シリコンａを主成分としているので、平均粒径が０．１ｍｍ未満のシリコン粉に比べて一定体積における表面積が小さくなる。その結果、平均粒径が０．１ｍｍ未満のシリコン粉に比べてシリコンの表面に形成される自然酸化膜の影響は小さく、酸素含有量が少ない高品質のシリコン系太陽電池用の溶融原料を得ることができる。
さらに、実施例１では、自然乾燥した混練物ｄを１３２０℃、９時間の焼結条件で焼結するようにしたので、混練物の原料の強度が高まる。
【００３１】
ここで、実際に実施例１のシリコン系太陽電池用原料の製造方法に則り、砂状シリコンを固める試験を行った結果を表１に示す（試験例１〜７、比較例１，２）。
砂状シリコンとしては、シリコンインゴットを破砕し、篩いによる選別を施すことで得られた粒径が０．１〜０．６ｍｍの破砕粉を使用した。また、平均粒径が１μｍ以下の微小シリコン粉を含むシリコンスラッジ（微小シリコンスラッジ）としては、シリコンウェーハの表面を研削する表面研削装置から排出されたシリコンスラッジを原料スラッジとし、これを実施例１の濃縮、再濃縮、浸漬膜によるスラッジ精製を順次経て得られた平均粒径０．１９μｍのスラッジを使用した。さらに、濃縮排水としては、原料スラッジの濃縮時に発生した濃縮排水を使用した。これらを、実施例１の方法で混練して混練物を作製し、次に混練物を円筒成形枠に投入し、実施例１の均圧成形法に則って直径６０ｍｍ、厚さ２０ｍｍの円板形状に均圧成形し、試験体を作製した。その後、試験体を２日間自然乾燥した。
なお、表１中の濃縮原液とは前記濃縮排水、再濃縮液とは前記再濃縮排水である。
【００３２】
【表１】
2011225399.tif 000003
【００３３】
表１から明らかなように、比較例１，２のスラッジを含まないものは、自然乾燥後、手で簡単に崩れた。これに対して、試験例１〜７のものは、１００ｇの破砕粉（砂状シリコン）に、１〜１０ｇのスラッジ（微小シリコン粉）と、３０〜４０ｇの濃縮排水（濃縮原液または再濃縮液）とを加えて混練物を作製したので、自然乾燥後の混練物は、作業者が通常通りに取り扱っても形状が崩れない程度まで固まっていた。
その後、自然乾燥した混練物に対して、実施例１の条件で焼結を施し、各焼結物の酸素濃度を測定した。酸素濃度の測定には、ＬＥＣＯ社製の酸素濃度測定装置を使用し、赤外線吸収法という方法で測定した。各焼結条件は、１３２０℃、１３００Ｐａ、９時間の焼結である。
【００３４】
その結果、スラッジを加えず、シリコン破砕粉のみの場合、酸素濃度は３．７×１０１８ａｔｏｍｓ／ｃｍ３であった。また、スラッジのみの場合、酸素濃度は１．２×１０２１ａｔｏｍｓ／ｃｍ３であった。さらに、破砕粉にスラッジを３重量％加えたときの酸素濃度は１．７×１０１９ａｔｏｍｓ／ｃｍ３、破砕粉にスラッジを５重量％加えたときの酸素濃度は２．３×１０１９ａｔｏｍｓ／ｃｍ３、破砕粉にスラッジを１０重量％加えたときの酸素濃度は１．２×１０１９ａｔｏｍｓ／ｃｍ３であった。
【００３５】
また、焼結条件を１３７０℃、１０００Ｐａ、９時間の焼結に変更した場合、破砕粉にスラッジを３重量％加えたときの酸素濃度は３．３×１０１９ａｔｏｍｓ／ｃｍ３、破砕粉にスラッジを５重量％加えたときの酸素濃度は３．１×１０１９ａｔｏｍｓ／ｃｍ３、破砕粉にスラッジを１０重量％加えたときの酸素濃度は３．９×１０１９ａｔｏｍｓ／ｃｍ３であった。
このように、シリコン成分が最大粒径１μｍ以下の微小シリコン粉であるスラッジを３〜１０重量％加えたときの焼結体の酸素濃度は、１０１９ａｔｏｍｓ／ｃｍ３という良好なレベルであった。
【産業上の利用可能性】
【００３６】
この発明は、酸素含有量が少ない高品質のシリコン系太陽電池用の溶融原料を、容易かつ低コストで製造する際に有用である。
【符号の説明】
【００３７】
ａ  砂状シリコン、
ｂ  シリコンスラッジ、
ｃ  濃縮排水、
ｄ  混練物。
【図１】
2011225399.tif 000004
【図２ａ】
2011225399.tif 000005
【図２ｂ】
2011225399.tif 000006
【図２ｃ】
2011225399.tif 000007
【図２ｄ】
2011225399.tif 000008
【図３】
2011225399.tif 000009